(57)【特許請求の範囲】
【請求項１】
ポリフタルアミド基材に対して、（ａ）エポキシ基およびメタ（アクリロイル）基を有する重合性単量体、（ｂ）重合開始剤、（ｃ）希釈溶剤、を含有するプライマー組成物が塗布、硬化され、該プライマー層上にさらにシリコーン樹脂層が形成されることを特徴とする封止構造体。
【発明の詳細な説明】
【技術分野】
【０００１】
本発明はプライマー組成物の密着性やガスバリヤー性の改良に関するものであり、具体的にはポリフタルアミド樹脂などの難接着性基材に対してシリコーン樹脂などの封止層を形成する際に有用なプライマー組成物に関する。
【背景技術】
【０００２】
ＬＥＤは蛍光灯や白熱灯に代わる各種照明や表示装置用デバイスとして急速に普及している。ＬＥＤはパッケージ部材に納められた発光素子をシリコーン樹脂で封止する方法などによって製造されている。パッケージ部材としては耐久性などの点からポリフタルアミド樹脂などのエンジニアリングプラスチックが用いられているが、これらは難接着性基材であるため、封止樹脂との密着性が十分ではなかった。また、ＬＥＤの導通や反射用金属として用いられる銀の腐食を抑制するため、硫黄ガスバリア性が求められているものの、十分ではなかった。
【先行技術文献】
【特許文献】
【０００３】
特許文献１には、ＬＥＤパッケージ用プライマー組成物が開示されているが、硫黄ガスバリヤー性については十分に検討されていない。
【特許文献１】特開2004-339450号公報
【発明の概要】
【発明が解決しようとする課題】
【０００４】
本発明の課題は、ポリフタルアミド樹脂などの難接着性基材に対してシリコーン樹脂などの封止層を形成する際、十分な密着性やガスバリアー性が得られるプライマー組成物を提供することである。
【課題を解決するための手段】
【０００５】
本発明は、ポリフタルアミド基材に対して、（ａ）エポキシ基およびメタ（アクリロイル）基を有する重合性単量体、（ｂ）重合開始剤、（ｃ）希釈溶剤、を含有するプライマー組成物が塗布、硬化され、該プライマー層上にさらにシリコーン樹脂層が形成されることを特徴とする封止構造体である。
【発明の効果】
【０００６】
本発明のプライマー組成物はポリフタルアミド樹脂などのエンジニアリングプラスチックへの密着性に優れ、シリコーン樹脂などへの密着性にも優れるため、密着性やガスバリアーを向上できる。また、該プライマー組成物を用いて形成された封止構造体は、特にＬＥＤに適する。
【発明を実施するための形態】
【０００７】
本発明のプライマー組成物の各成分について説明する。（ａ）エポキシ基およびメタ（アクリロイル）基を有する重合性単量体は、分子内にエポキシ基およびメタ（アクリロイル）基を有する重合性単量体である。具体例としてはグリシジル（メタ）アクリレートや、これらの誘導体が挙げられる。
【０００８】
（ｂ）重合開始剤としては、過酸化物やアゾ化合物が挙げられるが、前記（ａ）成分を重合可能なものであれば特に限定されない。前記（ａ）成分がグリシジル（メタ）アクリレートや、これらの誘導体である場合、過酸化物を用いることが好ましい。重合開始剤の配合量は前記（ａ）成分を重合可能な量であれば特に限定されない。
【０００９】
（ｃ）希釈溶剤は、前記（ａ）成分や（ｂ）成分と混和性を有する溶剤であれば、特に限定されることなく用いることができる。塗布性や塗布方式、確保したい塗布膜厚などによって希釈溶剤の種類や量は適宜選択できる。
【００１０】
（ｄ）（メタ）アクリロイル基含有シランカップリング剤は、分子内に（メタ）アクリロイル基およびアルコキシシリル基などの反応性シリル基を有する化合物であり、プライマー組成物の密着性やガスバリアー性をより向上させることができる。具体的には、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−アクリロキシプロピルトリメトキシシランなどが挙げられる。
【００１１】
本発明のプライマー組成物は、前記（ａ）〜（ｃ）の各必須成分や、必要に応じて（ｄ）成分を混合することによって調製される。その他に本発明の効果を損なわない範囲において公知の各種添加成分を含んでいてもよい。
【００１２】
また、本プライマー組成物は幅広い基材に対して使用できるが、難接着剤基材であるポリフタルアミド樹脂などのエンジニアリングプラスチックに対しても優れた密着性を有するため、これらの基材に用いた際に本発明の効果が顕著に発現する。また、シリコーン樹脂などとの密着性にも優れるため、ポリフタルアミド基材に対して、本発明のプライマー組成物が塗布、硬化され、該プライマー層上にさらにシリコーン樹脂層が形成された封止構造体はガスバリアー性にも優れ、特にＬＥＤに適する。
【００１３】
以下、本発明について実施例、比較例を挙げてより詳細に説明するが、具体例を示すものであって、特にこれらに限定するものではない。
【実施例】
【００１４】
プライマー組成物１の調製
グリシジルメタクリレート１００重量部とｔ−ブチルパーオキシイソプロピルカーボネート（化薬アクゾ社製、商品名ＢＩＣ−７５）１重量部を混合し、さらに希釈溶剤としてトルエンを３３重量部添加、混合することにより、プライマー組成物１を得た。
【００１５】
プライマー組成物２〜９の調製
プライマー組成物１の調製で用いた配合材料の他、グリシジルアクリレートおよびｔ−アミルパーオキシイソプロピルカーボネート（化薬アクゾ社製、商品名ＡＩＣ−７５）γ−メタクリロキシプロピルトリメトキシシランを用い、表１記載の配合にて同様にプライマー組成物２〜９を得た。
【００１６】
プライマー組成物Ａの調製
γ−メタクリロキシプロピルトリメトキシシラン／メタクリル酸メチル／アクリル酸ｎ−ブチルを１００／５００／３００の比で重合させたアクリル共重合体の５０重量％トルエン溶液をプライマー組成物Ａとした。
【００１７】
プライマー組成物Ｂの調製
γ−メタクリロキシプロピルトリメトキシシラン／メタクリル酸メチル／アクリル酸ｎ−ブチル／スチレンを１００／５００／３００／１５０の比で重合させたアクリル共重合体の５０重量％トルエン溶液をプライマー組成物Ｂとした。
【００１８】
プライマー組成物Ｃの調製
２−（３、４−エポキシシクロヘキシルエチル）トリメトキシシラン（信越化学工業社製、商品名ＫＢＭ−３０３）０．５ｍｏｌ、ビニルトリメトキシシラン（信越化学工業社製、ＫＢＭ１００３）０．５ｍｏｌを仕込み、これに純水３．０ｍｏｌを添加し、４０℃で加水分解縮合物をメタノールに溶解し、溶解の不溶物をフィルタでろ過した。ろ液の溶剤を減圧留去したもの１００重量部に対して、ＢＩＣ−７５を５重量部添加、混合することにより、プライマー組成物Ｃを得た。
【００１９】
プライマー組成物Ｄの調製
プライマー組成物Ｃの調製において、ＫＢＭ１００３の代わりに３−メタクリロキシプロピルトリメトキシシラン（信越化学工業社製、商品名ＫＢＭ５０３）０．５ｍｏｌを仕込んだ他はプライマー組成物Ｃの調製と同様に行うことにより、プライマー組成物Ｄを調製した。
【００２０】
【表１】
0004801787.tif 000002
【００２１】
実施例
各プライマー組成物を表２、表３記載の配合にてトルエンで希釈することにより、実施例１〜１３、比較例１〜５の各プライマー組成物を調製した。
各プライマー組成物をポリフタルアミド樹脂製ＬＥＤパッケージ（５ｍｍ×５ｍｍ×１．５ｍｍ）底面の銀メッキ電極配線にディスペンサーで塗布した後、１００℃雰囲気下で１時間乾燥、硬化させることにより、プライマー層を形成した。さらに、プライマー層上に付加型シリコーン樹脂（ポリメチルビニルシロキサン１００重量部に対してポリメチル水素シロキサン１０重量部、白金触媒１０ｐｐｍを含有）を充填、封止して１５０℃雰囲気下で１時間硬化することによってＬＥＤ試験体を作成した。
【００２２】
半田試験
ＪＥＤＥＣ（電子機器技術評議会）Ｊ−ＳＴＤ−０２０Ｄ．０１に準じて耐リフロー試験を行った。配線基板の電極にメタルマスクで鉛フリー半田ペースト（千住金属工業社製、商品名Ｍ７０５−ＧＲＮ３６０Ｋ２−Ｖ）を塗布した面の上に上記ＬＥＤ試験体を置き、リフローシュミレーター（マルコム社製、商品名ＳＲＳ−１Ｃ）を用いてピーク温度２６０℃、５０秒間の本加熱の温度プロファイルにて試験後、顕微鏡にて電極と樹脂界面（プライマー層）の状態を観察した。ｎ＝３で試験を行い、クラックまたは剥離が生じた試験体を数えた。
【００２３】
耐光試験
スガ試験機社製のメタリングウェザーメーターＭ６Ｔを用い、放射照度０．５３ｋW／ｍ２、ＢＰＴ（ブラックパネル温度）１２０℃、積算放射照度２００ＭＪ／ｍ２の条件下において、上記ＬＥＤ試験体の暴露試験を行い、試験後にＬＥＤパッケージと樹脂界面（プライマー層）の状態を観察した。ｎ＝３で試験を行い、クラックまたは剥離が生じた試験体を数えた。
【００２４】
銀腐食試験
銀メッキを施した銅板上に実施例１〜１３、比較例１〜５の各プライマー組成物を塗布した後、１００℃雰囲気下で１時間乾燥、硬化させることにより、プライマー層を形成した。プライマー層上に前記付加型シリコーン樹脂を塗布し、１５０℃で１時間加熱することにより硬化して厚み２ｍｍの皮膜を形成した。該銅板を硫黄粉０．２ｇと共に１００ｃｃガラスビンに封入し、６０℃または８０℃雰囲気下で２４時間放置した。放置後に該銅板を取り出してシリコーン皮膜を剥がし、銀メッキの腐食の程度を確認して以下のように評価した。
○  ：腐食なし
△  ：部分的に腐食（薄い黒色）
×  ：全面腐食（黒色化）
【００２５】
【表２】
0004801787.tif 000003
【００２６】
【表３】
0004801787.tif 000004
【００２７】
プライマー組成物１〜９を用いた各実施例においては、基材に対する密着性が優れており、ガスバリアー性も高かった。一方、プライマー組成物Ａ〜Ｄを用いた各比較例においては、基材に対する密着性が低く、ガスバリアー性も悪かった。
【要約】
【課題】ポリフタルアミド樹脂などの難接着性基材に対してシリコーン樹脂などの封止層を形成する際、十分な密着性やガスバリアー性が得られるプライマー組成物を提供する。
【解決手段】エポキシ基および不飽和基を有する重合性単量体、有機過酸化物、希釈溶剤、を含有することを特徴とするプライマー組成物。また、ポリフタルアミド基材に対して、前記プライマー組成物が塗布、硬化され、該プライマー層上にさらにシリコーン樹脂層が形成された封止構造体はＬＥＤに適する。
【選択図】なし